(57)【要約】【課題】親水性の樹脂基材と疎水性の被覆層との密着性に優れ、ヘイズ値の低い機能性フィルム、及びその製造方法を提供する。【解決手段】  機能性フィルムは、２１．５より大きいＳＰ値を有する親水性の樹脂基材と、親水性の樹脂基材の上に形成される２０．０以上２１．５以下のＳＰ値を有する中間層と、中間層の上に形成される２０．０より小さいＳＰ値を有する疎水性の被覆層と、中間層と被覆層との間に、中間層と被覆層との混合領域と、を有し、１．０％未満のヘイズ値を有する。ＳＰ値は、Ｈｏｙ法で測定した溶解度パラメータの値を表す。【選択図】図１
2014226844.tif 000002
【特許請求の範囲】
【請求項１】
２１．５より大きいＳＰ値を有する親水性の樹脂基材と、
前記親水性の樹脂基材の上に形成される２０．０以上２１．５以下のＳＰ値を有する中間層と、
前記中間層の上に形成される２０．０より小さいＳＰ値を有する疎水性の被覆層と、
前記中間層と前記被覆層との間に、前記中間層と前記被覆層との混合領域と、を有し、
１．０％未満のヘイズ値を有する機能性フィルム。
（前記ＳＰ値は、Ｈｏｙ法で測定した溶解度パラメータの値を表す。）
【請求項２】
前記親水性の樹脂基材がセルロース系樹脂で構成される請求項１に記載の機能性フィルム。
【請求項３】
２１．５より大きいＳＰ値を有する親水性の樹脂基材を連続して送り出す工程と、
２０．０以上２１．５以下のＳＰ値を有する中間層形成材料を含む第１塗布液を前記親水性の樹脂基材の上に塗布する第１塗布工程と、
２０．０より小さいＳＰ値を有する疎水性の被覆層形成材料を含む第２塗布液を、前記第１塗布液の上にウェットオンウェット塗布する第２塗布工程と、
を有する機能性フィルムの製造方法。
（前記ＳＰ値は、Ｈｏｙ法で測定した溶解度パラメータの値を表す。）
【請求項４】
前記第１塗布液は活性線硬化性の材料を含み、
かつ前記第１塗布液に活性線を照射する工程を有する請求項３に記載の機能性フィルムの製造方法。
【請求項５】
活性線照射後の前記中間層形成材料の重合率は１０％以上６０％以下である請求項４に記載の機能性フィルムの製造方法。
【発明の詳細な説明】
【技術分野】
【０００１】
本発明は、機能性フィルム、及びその製造方法に関する。
【背景技術】
【０００２】
機能性フィルムにおいて、親水的な性質と疎水的な性質を併せ持つ用途が近年では増えている。
【０００３】
以下、一例として偏光板保護フィルムを挙げる。従来、液晶表示パネルのディスプレイ表面に配置される偏光板保護フィルムとして、ＴＡＣ（トリアセチルセルロース）フィルムが使用されてきた。近年、液晶表示パネルを薄型化することが求められている。液晶表示パネルの薄型化に伴い、ＴＡＣフィルムも薄型化する必要性がある。
【０００４】
一方、ＴＡＣフィルムは高い透湿度を有している。薄型化することによりＴＡＣフィルムは水分をより透過しやすくなる。ＴＡＣフィルムを透過した水分は、液晶表示パネルの内部のＰＶＡ（ポリビニルアルコール）フィルムが吸脱湿する原因となる。ＰＶＡフィルムの吸脱湿により、ベンディングや光学性能を悪化させるなどの問題が顕在化してきた。
【０００５】
そこで、ＴＡＣフィルムの透湿度を下げる方法が提案されている。例えば、特許文献１は、セルロースアシレートフィルムと、このセルロースアシレートフィルムの少なくとも一方の面に設けられた疎水性層（低透湿層）とを含む機能性フィルムを開示する。
【先行技術文献】
【特許文献】
【０００６】
【特許文献１】特開２００６−２４７９５４号公報
【発明の概要】
【発明が解決しようとする課題】
【０００７】
特許文献１では、疎水性層をＴＡＣフィルムに形成しているが、疎水性層とＴＡＣフィルムの密着性が十分ではなかった。
【０００８】
さらに、ＴＡＣフィルムの上にさらなる疎水性層を設けることを目指したところ、ＴＡＣフィルムとの極性の差が大きいために、密着させることが困難であるという大きな課題に直面した。また、疎水性層を形成したときに、ＴＡＣフィルムがほんの僅かでも疎水性層に混ざり込むと、塗膜のヘイズが上昇するという問題も生じた。
【０００９】
そこで、ＴＡＣフィルムと、疎水性層の間に、それらの中間の親疎水性を有する中間層を逐次塗布で設けることにした。
【００１０】
しかしながら、中間層の極性と疎水性層の極性の差は必ずあるので、中間層と疎水性層との密着力が充分ではなく、密着力をさらに高めるための改善が必要であった。
【００１１】
そこで、発明者等が鋭意研究の結果、中間層と、中間層より極性基を多く有さない疎水性層をウェット重層塗布で製膜することにより、中間層と疎水性層との密着力を大幅に改善できることを見出した。
【００１２】
ウェット重層塗布すれば中間層と疎水性層との間の密着は良好になるが、一方で中間層の素材と疎水性層の素材とは相溶性が悪いこともあり、その場合は層混合しすぎると、相分離などによって膜のヘイズ上昇を起こすことがわかった。
【００１３】
本発明はこのような課題を考慮してなされたものであり、親水性の樹脂基材と疎水性層との密着性に優れ、ヘイズ値の低い機能性フィルム、及びその製造方法を提供することを目的とする。
【課題を解決するための手段】
【００１４】
本発明の一態様では、機能性フィルムは、２１．５より大きいＳＰ値を有する親水性の樹脂基材と、親水性の樹脂基材の上に形成される２０．０以上２１．５以下のＳＰ値を有する中間層と、中間層の上に形成される２０．０より小さいＳＰ値を有する疎水性の被覆層と、中間層と被覆層との間に、中間層と被覆層との混合領域と、を有し、１．０％未満のヘイズ値を有する。ＳＰ値は、Ｈｏｙ法で測定した溶解度パラメータの値を表す。
【００１５】
好ましくは、親水性の樹脂基材がセルロース系樹脂で構成される。
【００１６】
本発明の別の態様では、機能性フィルムの製造方法は、２１．５より大きいＳＰ値を有する親水性の樹脂基材を連続して送り出す工程と、２０．０以上２１．５以下のＳＰ値を有する中間層形成材料を含む第１塗布液を親水性の樹脂基材の上に塗布する第１塗布工程と、２０．０より小さいＳＰ値を有する疎水性の被覆層形成材料を含む第２塗布液を、第１塗布液の上にウェットオンウェット塗布する第２塗布工程と、を有する。ＳＰ値は、Ｈｏｙ法で測定した溶解度パラメータの値を表す。
【００１７】
好ましくは、第１塗布液は活性線硬化性の材料を含み、かつ第１塗布液に活性線を照射する工程を有する。
【００１８】
好ましくは、活性線照射後の前記中間層形成材料の重合率は１０％以上６０％以下である。
【発明の効果】
【００１９】
本発明によれば、親水性の樹脂基材と疎水性の被覆層との密着性に優れ、ヘイズ値の低い機能性フィルム、及びその製造方法を提供する。
【図面の簡単な説明】
【００２０】
【図１】機能性フィルムの断面模式図である。
【図２】機能性フィルムの製造設備の一例を示す。
【図３】機能性フィルムの製造設備の別の一例を示す。
【発明を実施するための形態】
【００２１】
以下、添付図面にしたがって本発明の好ましい実施の形態について説明する。本発明は以下の好ましい実施の形態により説明されるが、本発明の範囲を逸脱すること無く、多くの手法により変更を行うことができ、本実施の形態以外の他の実施の形態を利用することができる。したがって、本発明の範囲内における全ての変更が特許請求の範囲に含まれる。
【００２２】
ここで、図中、同一の記号で示される部分は、同様の機能を有する同様の要素である。また、本明細書中で、数値範囲を“  〜  ”を用いて表す場合は、“  〜  ”で示される上限、下限の数値も数値範囲に含むものとする。
【００２３】
（機能性フィルム）
図１は本実施の機能性フィルムの断面模式図である。本実施の機能性フィルム１０は、親水性の樹脂基材１２と疎水性の被覆層１６との密着性を改善するため中間層１４を有している。この中間層１４は、樹脂基材１２と被覆層１６の中間の親疎水性を有している。機能性フィルム１０は、中間層１４と被覆層１６との間に、中間層１４と被覆層１６との混合領域１８と、を備えている。
【００２４】
樹脂基材１２は２１．５より大きいＳＰ値を有し、中間層１４は２０．０以上２１．５以下のＳＰ値を有し、被覆層１６は２０．０より小さいＳＰ値を有する。
【００２５】
本願明細書では２１．５より大きいＳＰ値を有する場合を親水性と定義し、２０．０より小さいＳＰ値を有する場合を疎水性と定義した。なお、ＳＰ値は、Ｈｏｙ法で測定した溶解度パラメータの値を表している。Ｈｏｙ法は、ＰＯＬＹＭＥＲ  ＨＡＮＤＢＯＯＫ  ＦＯＵＲＴＨ  ＥＤＩＴＩＯＮに記載がある。
【００２６】
機能性フィルム１０は１．０％未満のヘイズ値を有している。ヘイズ値は、ＪＩＳ−Ｋ７１３６に準じて測定される。
【００２７】
中間層１４を樹脂基材１２の上に形成する際、中間層形成材料を溶媒に溶解した第１塗布液を樹脂基材１２に塗布する。第１塗布液の溶媒が樹脂基材１２に浸み込む（溶媒が樹脂基材を溶解又は膨潤させる）ことが好ましい。溶媒を樹脂基材１２に浸み込むことでアンカー効果が生じ、中間層１４と樹脂基材１２との密着性を向上できる。
【００２８】
また、膨潤とは、樹脂のような高分子物質の固体状態の形状を維持しつつ、相対的に低い分子量の溶媒分子が高分子物質の隙間に入り込んで浸透することで体積膨張している状態のことを意味する。溶解とは溶媒分子に取り囲まれた高分子鎖が離れて溶媒中に分散した状態を意味する。溶媒の樹脂基材１２への浸み込みはフィルム断面の顕微鏡観察で確認することができる。
【００２９】
中間層１４に被覆層１６を際、第１塗布液の上に疎水性の被覆層形成材料を含む第２塗布液をウェットオンウェット塗布する。ウェットオンウェット塗布することにより混合領域１８が形成される。混合領域１８を形成することでアンカー効果が生じ、中間層１４と被覆層１６との密着性を向上できる。ウェットオンウェット塗布には、ダイコーターを用いた同時重層塗布も含まれる。
【００３０】
本実施の形態では、中間層１４と被覆層１６との密着性を向上させるため、混合領域１８を形成している。しかしながら、第１塗布液の条件次第では、中間層１４と被覆層１６との混合が進みすぎて、中間層１４と被覆層１６の相分離や、樹脂基材１２と被覆層１６の接触による相分離などによってヘイズ値が大きくなる場合がある。
【００３１】
その場合、中間層１４を樹脂基材１２の上に形成する際、第１塗布液に活性線硬化樹脂を含ませる。被覆層１６を形成するため第２塗布液をウェットオンウェット塗布する前に第１塗布液中に活性線を照射して一部を重合させて第１塗布液内に３次元架橋構造を作製する。第２塗布液をウェットオンウェット塗布した後の第１塗布液と第２塗布液との混合状態を調整することができる。
【００３２】
活性線照射後の第１塗布液の重合率は、１０％以上６０％以下が好ましく、２０％以上５０％以下がより好ましい。なぜならば、１０％以上であると、３次元架橋構造が大きく形成でき、結果的に混ざり過ぎるのを抑制できる。一方、６０％以下とすることにより、３次元架橋構造の形成が進みすぎるのを抑制でき、結果的に混合領域１８をうまく形成し得る。重合率は、ＦＴ−ＩＲ（フーリエ変換赤外分光光度計）により測定することができる。
【００３３】
したがって、親水性の樹脂基材１２と疎水性の被覆層１６との密着性に優れ、ヘイズ値の低い機能性フィルム１０を得ることができる。
【００３４】
以下、上記機能性フィルム１０を満足する樹脂基材１２と中間層１４と被覆層１６の主成分として適する材料等についてそれぞれ説明する。ここで、「主成分」とは、最も高い割合で含有される成分をいうものとする。
【００３５】
＜樹脂基材＞
樹脂基材１２は、例えば、セルロースアシレートを主成分するセルロース系樹脂等で構成される。また、樹脂基材１２は、２１．５より大きいＳＰ値を有する。
【００３６】
樹脂基材１２は、主成分以外に、添加剤を含有していてもよい。添加剤は、光学特性の整、機械的特性、製膜性等の改善を目的として添加される。
【００３７】
＜被覆層＞
被覆層１６は、例えば、環状オレフィン系樹脂（三井化学（株））製ＡＰＥＬ、ＴＯＰＡＳ ＡＤＶＡＮＣＥＤ ＰＯＬＹＭＥＲＳ ＧｍｂＨ製ＴＯＰＡＳ、など）等で構成される。また、被覆層１６は、２０．０より小さいＳＰ値を有することが好ましい。
【００３８】
被覆層１６は、主成分以外に、添加剤を含有していてもよい。添加剤は、光学特性の調整、機械的特性、製膜性等の改善を目的として添加される。
【００３９】
＜中間層＞
中間層１４は、親疎水性に関して樹脂基材１２と被覆層１６との間の性質を有している。中間層１４は、例えば、環状オレフィンを含む活性線硬化アクリレート樹脂（新中村化学工業(株)製Ａ−ＤＣＰ、ＤＣＰ、など）等で構成される。中間層１４は、樹脂基材１２のＳＰ値より小さく、かつ被覆層１６のＳＰ値より大きい２０．０以上２１．５以下のＳＰ値を有する。
【００４０】
中間層１４は、主成分以外に、添加剤を含有していてもよい。添加剤は、光学特性の調整、機械的特性、製膜性等の改善、重合率調整等を目的として添加される。
【００４１】
＜混合領域＞
中間層１４と被覆層１６との間に混合領域１８が形成されている。混合領域１８は、中間層１４の組成物と被覆層１６の組成物とが混合した領域と定義される。混合領域１８は、フィルム断面の顕微鏡観察により確認することができる。
【００４２】
混合領域１８は、機能性フィルム１０のヘイズ値が１．０％以下となる混合状態で形成される。
【００４３】
（機能性フィルムの製造方法）
本態様による機能性フィルムの製造方法は、親水性の樹脂基材を連続して送り出す工程と、中間層形成材料を含む第１塗布液を樹脂基材の上に塗布する第１塗布工程と、疎水性の被覆層形成材料を含む第２塗布液を、第１塗布液の上にウェットオンウェット塗布する第２塗布工程と、を含み、中間層形成材料は、親水性の樹脂基材と疎水性の被覆層材料との間の親疎水性を有する。
【００４４】
図２は本実施の形態に係る機能性フィルムの製造設備の一例を示す。図２に示す製造設備２０は、帯状の樹脂基材１２を送り出す送り出し装置４０と、第１塗布液２４を樹脂基材１２に塗布するスロットダイ２２と、第１塗布液２４の上に第２塗布液３４を塗布するスロットダイ３２と、を少なくとも備えている。
【００４５】
図３は本実施の形態に係る機能性フィルムの製造設備の一例を示す。図３に示す製造設備２０は、帯状の樹脂基材１２を送り出す送り出し装置４０と、第１塗布液２４を樹脂基材１２に塗布するスロットダイ２２と、樹脂基材１２の上の第１塗布液２４に活性線を照射する照射装置５０と、第１塗布液２４の上に第２塗布液３４を塗布するスロットダイ３２と、を少なくとも備えている。
【００４６】
親水性の樹脂基材１２は、巻き芯に巻きつけられたロール状の形状を有している。ロール状の樹脂基材１２は送り出し装置４０により連続して送り出される。送り出し装置４０は、巻き芯に巻きつけられたロール状の樹脂基材１２を設置できるローラ（不図示）を備えている。このローラを回転させることで、下流のスロットダイ２２，３２、照射装置５０などに帯状の樹脂基材１２を連続搬送する。
【００４７】
第１塗布工程では、スロットダイ２２を用いて、連続搬送された帯状の樹脂基材１２の上に第１塗布液２４を塗布する。スロットダイ２２は、樹脂基材１２の幅方向に平行なポケット部２５と、ポケット部２５と連通するスロット２６と、吐出口２８とを有している。第１塗布液２４は吐出口２８から吐出され、樹脂基材１２の上に塗布される。
【００４８】
第１塗布液２４は、中間層１４の形成材料を主成分として構成される。
【００４９】
第１塗布液２４は、中間層形成材料を溶解する溶媒を含んでいる。
【００５０】
第１塗布液の溶媒としてシクロヘキサンなどの炭化水素類、ジクロロメタンなどのハロゲン化炭化水素類、ジエチルエーテルなどのエーテル類、酢酸メチルなどのエステル類、メチルエチルケトンなどのケトン類、メタノールなどのアルコール類、アセトニトリル（８１．６℃）、などのシアノ化合物類などがある。また、樹脂基材１２を溶解又は膨潤する溶媒を複数組み合わせることもできる。
【００５１】
図３に示すように、第１塗布工程の後に、活性線を照射する工程を設けてもよい。照射装置５０を用いて第１塗布工程で樹脂基材１２に塗布された第１塗布液２４に活性線を照射することで、第１塗布液２４の一部を重合（硬化）する。第１塗布液２４の一部を重合することにより、第１塗布液２４と第２塗布液３４とが混ざり過ぎるのを抑制できる。
【００５２】
照射装置５０として、例えば、紫外線照射装置などを用いる。紫外線照射装置を用いる場合には、紫外線の照射強度、及び照射時間を調整し、第１塗布液２４の重合率を調整する。
【００５３】
第２塗布工程では、スロットダイ３２を用いて、連続搬送された樹脂基材１２の上の、活性線照射された第１塗布液２４の上に第２塗布液３４をウェットオンウェット塗布する。ウェットオンウェット塗布とは、第１塗布液２４を完全に硬化させる前に、第２塗布液３４を第１塗布液２４の上に塗布することをいう。
【００５４】
スロットダイ３２は、樹脂基材１２の幅方向に平行なポケット部３５と、ポケット部３５と連通するスロット３６と、吐出口３８とを有している。第２塗布液３４は吐出口３８から吐出され、第１塗布液２４の上に塗布される。
【００５５】
第２塗布液３４は、被覆層形成材料を主成分として含んでいる。
【００５６】
第２塗布液３４は、被覆層形成材料を溶解する溶媒を含んでいる。第２塗布液３４の溶媒としてシクロヘキサンなどの炭化水素類、ジクロロメタンなどのハロゲン化炭化水素類、ジエチルエーテルなどのエーテル類、酢酸メチルなどのエステル類、メチルエチルケトンなどのケトン類、メタノールなどのアルコール類、アセトニトリル（８１．６℃）、などのシアノ化合物類などがある。
【００５７】
第２塗布液３４は第１塗布液２４の上にウェットオンウェット塗布されているので、第１塗布液２４と第２塗布液３４との界面で、第１塗布液２４と第２塗布液３４とが一部混合する。この混合により最終的に中間層１４と被覆層１６との間に混合領域１８が形成される。混合領域１８の形成によりアンカー効果が生じ、中間層１４と被覆層１６との密着性が確保できる。
【実施例１】
【００５８】
以下、本発明の実施例を挙げ、本発明を、より詳細に説明する。但し、本発明は、これらの実施例に何ら限定されるものではない。
【００５９】
＜樹脂基材の準備＞
市販の富士フイルム（株）製セルローストリアセテートフィルム（ＴＡＣフィルム）であるフジタックＴＤ６０ＵＬを準備した。ＴＡＣフィルムのＳＰ値は２１．８であった。
【００６０】
＜第１塗布液の調製＞
中間層形成材料としてＡ−ＤＣＰ（新中村化学工業株式会社）を使用した。Ａ−ＤＣＰのＳＰ値は２０．４であった。溶媒としてＭＥＫ（メチルエチルケトン）と酢酸メチルを使用した。ＭＥＫと酢酸メチルの１：１混合溶媒にＡ−ＤＣＰを溶解することで、５０％の第１塗布液を調製した。
【００６１】
＜第２塗布液の調製＞
被覆層形成材料として三井化学（株）製ＡＰＥＬ８００８Ｔを使用した。ＡＰＥＬ８００８ＴのＳＰ値は１９．２であった。溶媒としてシクロヘキサンを使用した。ＡＰＥＬ８００８Ｔをシクロヘキサンに溶解することで、１０％の第２塗布液を調製した。
【００６２】
＜被覆層の形成＞
表１に示す条件で、樹脂基材の上に被覆層を形成することで、機能性フィルムを製造した。ここで逐次塗布とは、第１塗布液を完全に硬化させた後に、第２塗布液を第１塗布液２４の上に塗布することをいう。
【００６３】
＜評価＞
密着性について、ＪＩＳ−Ｋ５６００記載のクロスカット法で試験を行った。テープ剥離後、以下の基準にしたがって評価した。
Ａ：カットの縁が完全に滑らかで，どの格子の目にもはがれがない。
Ｂ：カットの交差点における塗膜の小さなはがれ。クロスカット部分で影響を受けるのは，明確に１５％を上回ることはない。
Ｃ：塗膜がカットの縁に沿って、部分的又は全面的に大はがれを生じており、及び／又は数か所の目が部分的又は全面的にはがれている。クロスカット部分で影響を受けるのは、明確に１５％以上である。
【００６４】
ヘイズについて、ヘイズメーター（ＨＺ−Ｖ３、スガ試験機(株)）を用いて、ＪＩＳ−Ｋ７１３６にしたがって測定した。
【００６５】
＜評価結果＞
得られた実施例１〜５、及び比較例１，２の特性を表１に示す。実施例１〜５は、中間層と混合領域とを有していた。その結果、施例１〜５は、密着性に関してＢ以上の評価であり、ヘイズ値に関して１．０％未満であった。比較例１は、中間層を有していないので密着性に関してＣの評価であり、ヘイズ値に関して１．０％以上であった。比較例２は、混合領域を有していないので密着性に関してＣの評価であった。
【００６６】
【表１】
2014226844.tif 000003
【符号の説明】
【００６７】
１０…機能性フィルム、１２…樹脂基材、１４…中間層、１６…被覆層、１８…混合領域、２０…製造設備、２２，３２…スロットダイ、２４…第１塗布液、３４…第２塗布液、４０…送り出し装置、５０…照射装置
【図１】
2014226844.tif 000004
【図２】
2014226844.tif 000005
【図３】
2014226844.tif 000006